(57)【要約】  鉛、タリウムを用いずに１６〜２０°開口角を有する屈折率分布型ロッドレンズを作製するのに適したガラス組成物、およびそれを用いて製造した屈折率分布型ロッドレンズを提供する。  モル％で表示して、２０  ≦  ＳｉＯ2   ≦  ５２、１  ≦  Ｂ2Ｏ3≦  ３０、１２  ≦  Ｌｉ2Ｏ   ≦  １８、８  ≦  Ｎａ2Ｏ   ≦  １５、０  ≦  ＭｇＯ    ≦  １５、０  ≦  ＳｒＯ  ≦  １０、０  ≦  ＢａＯ  ≦  １０、０  ≦  ＺｎＯ    ≦  １５、０  ＜  ＴｉＯ2   ≦  １５、０  ≦  Ｎｂ2Ｏ5  ≦  ５、０  ≦  Ｔａ2Ｏ5  ≦  ５、３  ＜  Ｂｉ2Ｏ3  ≦  １３、を含んでなり、かつ、４５  ≦  ＳｉＯ2＋Ｂ2Ｏ3  ≦  ６５、９  ≦  ＭｇＯ＋ＺｎＯ＋ＴｉＯ2  ≦  ２５、０  ≦  Ｎｂ2Ｏ5＋Ｔａ2Ｏ5  ≦  ５、であり、実質的に鉛とタリウムを含まないことを特徴とする屈折率分布型ロッドレンズ用母材ガラス組成物である。
2007100100.tif 000002
【特許請求の範囲】
【請求項１】
モル％で表示して、
２０  ≦  ＳｉＯ2   ≦  ５２、
1  ≦  Ｂ2Ｏ3    ≦  ３０、
１２  ≦  Ｌｉ2Ｏ   ≦  １８、
８  ≦  Ｎａ2Ｏ   ≦  １５、
０  ≦  ＭｇＯ    ≦  １５、
０  ≦  ＳｒＯ    ≦  １０、
０  ≦  ＢａＯ    ≦  １０、
０  ≦  ＺｎＯ    ≦  １５、
０  ＜  ＴｉＯ2   ≦  １５、
０  ≦  Ｎｂ2Ｏ5  ≦    ５、
０  ≦  Ｔａ2Ｏ5  ≦    ５、
3  <  Ｂｉ2Ｏ3  ≦    １３、
を含んでなり、かつ、
４５  ≦  ＳｉＯ2＋Ｂ2Ｏ3  ≦  ６５、
９  ≦  ＭｇＯ＋ＺｎＯ＋ＴｉＯ2  ≦  ２５、
０  ≦  Ｎｂ2Ｏ5＋Ｔａ2Ｏ5  ≦  ５、
であり、実質的に鉛とタリウムを含まないことを特徴とする屈折率分布型ロッドレンズ用母材ガラス組成物。
【請求項２】
請求項１に記載の屈折率分布型ロッドレンズ用母材ガラス組成物において、
前記Ｂ2Ｏ3の含有率が、モル％で表示して、
６  ≦  Ｂ2Ｏ3    ≦  ３０、
の範囲である屈折率分布型ロッドレンズ用母材ガラス組成物。
【請求項３】
請求項１に記載の屈折率分布型ロッドレンズ用母材ガラス組成物において、
前記ＳｉＯ2とＢ2Ｏ3との合計含有率が、モル％で表示して、
５０  ≦ＳｉＯ2＋Ｂ2Ｏ3  ≦  ６０、
の範囲である屈折率分布型ロッドレンズ用母材ガラス組成物。
【請求項４】
請求項１に記載の屈折率分布型ロッドレンズ用母材ガラス組成物において、
前記ＭｇＯ、ＺｎＯおよびＴｉＯ2の含有率がそれぞれ、モル％で表示して、
２  ≦  ＭｇＯ  ≦  １０、
０  ≦  ＺｎＯ  ≦  １０、
２  ≦  ＴｉＯ2 ≦  １０、
の範囲である屈折率分布型ロッドレンズ用母材ガラス組成物。
【請求項５】
請求項１に記載の屈折率分布型ロッドレンズ用母材ガラス組成物において、
前記Ｎｂ2Ｏ5とＴａ2Ｏ5との合計含有率が、モル％で表示して、
０  ≦  Ｎｂ2Ｏ5＋Ｔａ2Ｏ5  ≦  ３、
の範囲である屈折率分布型ロッドレンズ用母材ガラス組成物。
【請求項６】
請求項１〜5のいずれか１項に記載された屈折率分布型ロッドレンズ用母材ガラス組成物を円柱状ロッドとし、イオン交換法により屈折率分布が形成されたことを特徴とする屈折率分布型ロッドレンズ。
【請求項７】
請求項6に記載の屈折率分布型ロッドレンズにおいて、
前記屈折率分布型ロッドレンズの開口角が１６〜２０°である屈折率分布型ロッドレンズ。
【発明の詳細な説明】
【技術分野】
【０００１】
本発明は、光伝送体、特に屈折率が中心軸から表面に向かい連続的に、好ましくは放物線状に減少する屈折率分布を有するロッドレンズ（以下、屈折率分布型ロッドレンズという）を製造するのに適したガラス組成物、およびそれを用いて製造した屈折率分布型ロッドレンズに関する。
【背景技術】
【０００２】
屈折率分布型ロッドレンズは、その断面内で中心から周辺に向けて放物線状に減少する屈折率分布を持ったロッド状のレンズである。これは光線を集束する、または平行にするという特性を持つため、光学部品として用いられている。【０００３】
さらに、この屈折率分布型ロッドレンズは正立等倍像をつくるという特性も持つ。そのため、これを一次元または二次元に配列した光学素子は、近年、複写機やファクシミリ、ＬＥＤアレイプリンタ、スキャナなどの光学系として用いられている。【０００４】
このような用途を持つ屈折率分布型ロッドレンズは、例えば、イオン交換法により作製されている。イオン交換法とは、修飾酸化物を構成し得る第１の陽イオン（例えば、Ｌｉ+）を含む母材ガラスを、修飾酸化物を構成し得る第２の陽イオン（例えば、Ｎａ+）を含む溶融塩と接触させ、第１の陽イオンを溶融塩中の第２の陽イオンで置換する方法である。【０００５】
また、屈折率分布型ロッドレンズを前記のような光学素子として用いるためには、その開口角が大きいことが要求される。これに応えるために、タリウムを含有する屈折率分布型ロッドレンズ用母材ガラス組成物が知られている（例えば、特開２００４−２９２２１５号公報）。この母材ガラス組成物から作製した屈折率分布型ロッドレンズは１０．８〜２５．４°の開口角を持つことが開示されている。
【発明の開示】
【発明が解決しようとする課題】
【０００６】
しかしながら、タリウムは鉛ほどではないが環境負荷の大きい物質であり、環境保全という観点からは、鉛と共に使用を控えたい物質である。【０００７】
本発明は、このような従来の問題点に着目してなされたものである。その目的は、鉛やタリウムを含まずに、１６〜２０°の開口角を有する屈折率分布型ロッドレンズを作製するのに適した母材ガラス組成物を提供することにある。さらに、それを用いて製造した屈折率分布型ロッドレンズを提供することにある。
【課題を解決するための手段】
【０００８】
上記課題を解決するために、本発明の一形態は、
モル％で表示して、
２０  ≦  ＳｉＯ2   ≦  ５２、
1  ≦  Ｂ2Ｏ3    ≦  ３０、
１２  ≦  Ｌｉ2Ｏ   ≦  １８、
８  ≦  Ｎａ2Ｏ   ≦  １５、
０  ≦  ＭｇＯ    ≦  １５、
０  ≦  ＳｒＯ    ≦  １０、
０  ≦  ＢａＯ    ≦  １０、
０  ≦  ＺｎＯ    ≦  １５、
０  ＜  ＴｉＯ2   ≦  １５、
０  ≦  Ｎｂ2Ｏ5  ≦    ５、
０  ≦  Ｔａ2Ｏ5  ≦    ５、
３  <  Ｂｉ2Ｏ3  ≦    １３、
を含んでなり、かつ、
４５  ≦  ＳｉＯ2＋Ｂ2Ｏ3  ≦  ６５、
９  ≦  ＭｇＯ＋ＺｎＯ＋ＴｉＯ2  ≦  ２５、
０  ≦  Ｎｂ2Ｏ5＋Ｔａ2Ｏ5  ≦  ５、
であり、実質的に鉛とタリウムを含まないことを特徴とする屈折率分布型ロッドレンズ用母材ガラス組成物である。【０００９】
以下に、本発明によるガラス組成物（以下、本ガラス組成物ということがある）について、詳しく説明する。【００１０】
（ＳｉＯ2）
本ガラス組成物は、ＳｉＯ2をモル％で表示して、２０％〜５２％の範囲で含有している。ＳｉＯ2は、ガラスの骨格構造を形成する主要成分である。その含有率が、２０％未満ではガラス化が困難となり、５２％を超えると必要な開口角を得るための成分の含有率が制限される。開口角を得るための好ましい範囲は４５％以下である。【００１１】
（Ｂ2Ｏ3）
本ガラス組成物は、Ｂ2Ｏ3をモル％で表示して、１％〜３０％の範囲で含有している。Ｂ2Ｏ3は、ガラスの骨格構造を形成する主要成分である。またＢ2Ｏ3は、開口角を大きくする効果や、Ｂｉ2Ｏ3によるガラスの着色を抑制する効果がある。その含有率が、１％未満ではそれらの効果は不十分である。好ましい範囲は６％以上である。Ｂ2Ｏ3の含有率が多いほどそれらの効果は大きいが、３０モル％を超えるとガラスの耐失透性、耐溶融塩性が悪化する。【００１２】
（ＳｉＯ2＋Ｂ2Ｏ3）
本ガラス組成物は、ＳｉＯ2とＢ2Ｏ3とを合計で、モル％で表示して、４５％〜６５％の範囲で含有している。ＳｉＯ2とＢ2Ｏ3との合計含有率が、４５％未満ではガラス化が困難となり、６５％を超えると必要な開口角を得るための成分の含有率が制限される。また合計含有率は、５０％〜６０％の範囲であることが好ましい。【００１３】
（Ｌｉ2Ｏ）
本ガラス組成物は、Ｌｉ2Ｏをモル％で表示して、１２％〜１８％の範囲で含有している。Ｌｉ2Ｏは、屈折率分布を形成するために必須成分である。Ｌｉ2Ｏが、１２％未満では所望の開口角を有する屈折率分布型ロッドレンズを作製することが困難となり、その含有率を増加させれば開口角を大きくすることができるが、１８％を超えるとガラスの耐失透性が悪化する。【００１４】
（Ｎａ2Ｏ）
本ガラス組成物は、Ｎａ2Ｏをモル％で表示して、８％〜１５％の範囲で含有している。Ｎａ2Ｏは屈折率分布を制御し、良好な屈折率分布を持つ屈折率分布型ロッドレンズを作製するための必須成分である。上述したように、屈折率分布を形成するために、本発明ではまず、Ｌｉ2Ｏの含有率の範囲を１２％〜１８％とした。そこで、同じアルカリ金属酸化物であるＮａ2Ｏの含有率の範囲は、良好な屈折率分布を得るために、８％〜１５％の範囲とする必要である。【００１５】
（ＭｇＯ）
本ガラス組成物は、ＭｇＯをモル％で表示して、０％〜１５％の範囲で含有している。ＭｇＯは開口角を大きくする効果を有している。その含有率が多いほどその効果は大きく、２％以上含むことが好ましい。しかしその含有率が、１５％を超えるとガラスの耐失透性が悪化するので、１５％以下とし、１０％以下がより好ましい。【００１６】
（ＳｒＯ）
本ガラス組成物は、ＳｒＯをモル％で表示して、０％〜１０％の範囲で含有しても良い。必須成分ではないが、溶融温度の低下、屈折率の増大に効果のある成分である。【００１７】
（ＢａＯ）
本ガラス組成物は、ＢａＯをモル％で表示して、０％〜１０％の範囲で含有しても良い。必須成分ではないが、溶融温度の低下、屈折率の増大に効果のある成分である。【００１８】
（ＺｎＯ）
本ガラス組成物は、ＺｎＯをモル％で表示して、０％〜１５％の範囲で含有している。ＺｎＯは開口角を大きくする効果を有している。その含有率が多いほどその効果は大きいが、１５モル％を超えるとガラスの耐失透性が悪化するので、１５％以下とし、１０％以下がより好ましい。【００１９】
（ＴｉＯ2）
本ガラス組成物は、ＴｉＯ2をモル％で表示して、０％を超えて１５％までの範囲で含有している。ＴｉＯ2は、屈折率分布の形状を良好にする効果を有している必須成分であり、含まないと充分な効果は得られない。またＴｉＯ2は、開口角を大きくする効果も有しており、その含有率が多いほどその効果は大きいが、１５％を超えるとガラスの耐失透性が悪化するので、１５％以下とする。ＴｉＯ2は、２％〜１０％の範囲がより好ましい。【００２０】
（ＭｇＯ＋ＺｎＯ＋ＴｉＯ2）
本ガラス組成物は、さらに、所望の開口角を得るために、ＭｇＯとＺｎＯとＴｉＯ2との合計含有率が、モル％で表示して、９％〜２５％の範囲で含有している。合計含有率が、９％未満では所望の開口角を得ることが困難となり、合計含有率が多いほど開口角を大きくすることができるが、２５％を超えるとガラスの耐失透性が悪化する。【００２１】
（Ｎｂ2Ｏ5）
本ガラス組成物は、Ｎｂ2Ｏ5をモル％で表示して、０％〜５％の範囲で含有している。Ｎｂ2Ｏ5は、屈折率を大きくする効果を有している。その含有率が多いほどその効果は大きいが、５％を超えるとガラスの耐失透性が悪化する。【００２２】
（Ｔａ2Ｏ5）
本ガラス組成物は、Ｔａ2Ｏ5をモル％で表示して、０％〜５％の範囲で含有している。Ｔａ2Ｏ5は、屈折率を大きくする効果を有している。その含有率が多いほどその効果は大きいが、５％を超えるとガラスの耐失透性が悪化する。【００２３】
（Ｎｂ2Ｏ5＋Ｔａ2Ｏ5）
本ガラス組成物は、さらに、所望の開口角を得るために、Ｎｂ2Ｏ5とＴａ2Ｏ5との合計含有率が、モル％で表示して、０％〜５％の範囲で含有している。合計含有率が多いほど屈折率を大きくすることができるが、５％を超えるとガラスの耐失透性が悪化するので、５％以下とし、３％以下がより好ましい。【００２４】
（Ｂｉ2Ｏ3）
本ガラス組成物は、Ｂｉ2Ｏ3をモル％で表示して、1％〜１３％の範囲で含有している。好ましい範囲は、3％〜７％である。
Ｂｉ2Ｏ3は、屈折率と開口角を大きくする効果を有している。さらにＢｉ2Ｏ3は、ガラスの溶融温度を低下させる効果がある。ただし、その含有率が、１％未満では効果を得ることが困難であり、十分な効果を得るためには３％を超えた含有率とすることが望ましい。一方、その含有率が多くなるほどそれらの効果は大きくなるが、７％を超えるとガラスが着色するか、ガラスの耐失透性が悪化する。Ｂｉ2Ｏ3の含有量が増えると可視光波長範囲内に吸収を生じるため、使用波長を適宜選択する必要が生じる。さらに１３％を超えると着色がひどくなり、耐失透性は悪くなる。【００２５】
本ガラス組成物は、実質的に鉛とタリウムを含まない。実質的に含まないとは、工業用原料から不可避的に混入することを許容するという意味である。すなわち、鉛に対して一般に鉛フリーといわれる状態であれば、鉛を実質的に含まないということである（タリウムについても同様）。
一般的なガラスの原料調整、溶融操作において、酸化鉛や酸化タリウムが意図しない不可避不純物としてＸ線マイクロアナライザ（ＸＭＡ）等の分析手段により検出可能な程度に含有されることは通常ない。
一方、鉛フリーの定義について、例えば欧州の有害物質規制（RoHS指令）の表現を適用すれば、金属鉛としての含有量が「均一材料の０．１重量％以下」であることが求められる。これをモル分率に換算すると、本発明のガラス系では酸化鉛が約０．０２５モル％以下であれば鉛フリーであることになる。酸化タリウムについても同様に考えることができる。【００２６】
また本発明の別形態は、上述した屈折率分布型ロッドレンズ用母材ガラス組成物を円柱状ロッドとし、イオン交換法により屈折率分布が形成された屈折率分布型ロッドレンズである。【００２７】
この屈折率分布型ロッドレンズは、開口角として、１６〜２０°を得ることができる。
【発明の効果】
【００２８】
以上、説明したように、本発明によれば、鉛、タリウムを用いずに１６〜２０°の開口角を有する屈折率分布型ロッドレンズを作製するのに適したガラス組成物を得ることができる。また、それを用いて製造した屈折率分布型ロッドレンズを得ることができる。また本発明による屈折率分布型ロッドレンズを用いて、ロッドレンズアレイなどの光学素子を製造することができる。
【図面の簡単な説明】
【００２９】
【図１】本発明による屈折率分布型ロッドレンズを説明する模式図である。
【図２】実施例１７の組成のガラスの透過スペクトルを示すグラフである。
【符号の説明】
【００３０】
１：屈折率分布型ロッドレンズ
ｎr：屈折率分布曲線
【発明を実施するための最良の形態】
【００３１】
以下に、実施例と比較例を示して、本発明を詳しく説明する。
まず、実施例における母材ガラス組成物の作製には、表１に示す各々の含有成分の原料として、酸化ケイ素、ホウ酸、炭酸リチウム、炭酸ナトリウム、炭酸マグネシウム、酸化亜鉛、酸化チタン、酸化ニオブ、酸化タンタル、酸化ビスマスを用いた。【００３２】
比較例における母材ガラス組成物の作製には、表２に示す各々の含有成分の原料として、上述の実施例で用いた原料のほかに、酸化ランタン、炭酸バリウムも用いた。【００３３】
（実施例１〜１９）
表１〜３に記載した実施例１〜１９の組成を調合溶融し、母材ガラス組成物を作製した。溶融は１０００〜１２００℃で行った。このイオン交換処理前の母材ガラスについて、屈折率とガラス転移点を測定した。屈折率の測定はプルフリッヒ屈折率計を用いて測定波長６５６．３ｎｍで全反射臨界法により行った。また、ガラス転移点は熱膨張曲線に現れる屈曲の温度から読み取った。【００３４】
【表１】
2007100100.tif 000003
【表２】
2007100100.tif 000004
【表３】
2007100100.tif 000005
【００３５】
実施例１〜１９の組成の母材ガラス組成物を紡糸して、直径０．４５ｍｍのロッド状ガラスを作製した。そのロッド状ガラスをそのガラス転移点で溶融した硝酸ナトリウムに所定時間浸漬させてイオン交換処理を行った。【００３６】
その結果、ロッド状ガラス中のＬｉ+イオンが溶融塩中のＮａ+イオンと交換されて、Ｌｉ+イオンの濃度分布に基づく屈折率分布が形成される。このようにして屈折率分布型ロッドレンズを作製した。【００３７】
図１（ａ）に、屈折率分布型ロッドレンズ１の模式図を示す。図１（ｂ）は、屈折率分布型ロッドレンズ１に形成された屈折率分布曲線ｎrを概念的に説明する図である。【００３８】
以下にそのレンズ特性の評価方法を示す。
まず、開口角の測定を行った。各実施例の屈折率分布型ロッドレンズを１０ｍｍに切断し、両端面を平行に鏡面研磨した。片方の端面に格子状パターンを接触させ、反対側の端面の中心部において最もはっきりと正立等倍像の格子状パターンが得られる長さを求めた。これを１ピッチ長とする。さらに、母材ガラス組成物の屈折率を屈折率分布型ロッドレンズの中心屈折率として、前記１ピッチ長と併せて下記（１）式に代入することで開口角を求めた。【００３９】
（数１）
θ＝１８０×ｎ0×０．４５／Ｐ・・・（１）
ただし、θ：開口角（°）、Ｐ：１ピッチ長（ｍｍ）、ｎ0：屈折率分布型ロッドレンズの中心屈折率、である。【００４０】
次に、解像度の評価を行った。開口角の測定で得た１ピッチ長を基準とする。半径方向において、中心から外周に向かって測定位置を変化させていきながら、そこで最もはっきりとした像が得られたときの光軸方向での1ピッチ長からのずれ量を測定した。半径方向の各位置で測定したこの値の中で最も大きいものを、最大像面湾曲量Δｆmaxと定義して、屈折率分布型ロッドレンズの解像度の評価に用いた。この値は小さいほど解像度が良好なことを意味する。【００４１】
（レンズ特性評価結果）
実施例１〜６は、Ｂｉ2Ｏ3の含有率が４〜６モル％の組成である。Ｂ2Ｏ3の含有率が比較的多くなっているが、Ｂ2Ｏ3の含有率が１０〜３０モル％で、ガラスの着色は充分に抑制され、問題なくレンズ特性を評価することができた。結果を表１に併せて示す。【００４２】
実施例７〜１９は、Ｂｉ2Ｏ3の含有率が7〜12モル％の組成である。ガラスの粘性が低く、溶融温度を低く抑えることができるため、ガラスの着色は充分に抑制され、問題なくレンズ特性を評価することができた。結果を表２，３に併せて示す。【００４３】
求められるレンズ特性、すなわち開口角θの大きなレンズか、最大像面湾曲量Δｆmaxの小さなレンズが必要かを考慮して、ガラス組成物の組成を、本発明で規定した範囲の中で、適宜選択するとよい。
図２は実施例１７の組成のガラスは上記の透過スペクトルを示す。図２に示されるように、実施例１７の組成のガラスはＢｉ2Ｏ3を９モル％含み、４００nm〜５００nmの波長範囲に吸収が生じているが、その強度は小さく、吸収の裾はせいぜい６００nm付近までしか及んでいないため、この波長より長波長の領域、例えば７００nmなど、使用波長を適宜選択することにより、屈折率分布型レンズとして問題なく使用できる。【００４４】
（実施例２０〜２１）
表３に記載した実施例２０〜２１の組成を調合溶融し、母材ガラス組成物を作製した。  実施例２０はＢ2Ｏ3の含有率が５モル％のガラス組成である。実施例２１はＢｉ2Ｏ3の含有率が８モル％のガラス組成である。これらのガラス組成物は着色しているが、着色状況は薄く、使用波長は限定すれば使用できる程度である。
実施例１〜１９と同様に、実施例２０〜２１の組成を持つロッド状ガラスから、イオン交換により屈折率分布型ロッドレンズを作製した。  これらのレンズ特性を評価することができた。結果を表3に併せて示す。
実施例２０〜２１の組成物から作製した屈折率分布型ロッドレンズの開口角θは１６.0°であった。【００４５】
（実施例２２）
表３に記載した実施例２２の組成を調合溶融し、母材ガラス組成物を作製した。
実施例２２はＳｒＯを１モル％、ＢａＯを１モル％含有したガラス組成である。
実施例７〜１９と同様、Ｂｉ2Ｏ3の含有率は実施例１〜６と比較して多くなっているが、ガラスの着色は充分に抑制され、問題なくレンズ特性を評価することができた。結果を表３に併せて示す。ＳｒＯ、ＢａＯを含有することから、これらの成分が溶融温度の低下及び屈折率の増大に寄与しているものと考えられる。【００４６】
（比較例１〜５）
比較例の組成を表４に示す。比較例１〜５は、本発明の屈折率分布型ロッドレンズ用ガラス組成物における組成範囲のいずれかを満足しない例である。調合溶融、紡糸、レンズ評価の方法は、実施例の場合と同様にして行った。【００４７】
【表４】
2007100100.tif 000006
【００４８】
比較例１はＢ2Ｏ3を含まず、Ｂｉ2Ｏ3の含有率が３モル％のガラス組成である。また、この組成は実施例１〜２２に含まれていない成分であるＬａ2Ｏ3を含んでいる。
このガラス組成物は着色しており、屈折率分布型ロッドレンズ用ガラス組成物としての使用が困難であることが分かった。【００４９】
比較例２はＢ2Ｏ3の含有率が２モル％で、Ｂｉ2Ｏ3を含まないガラス組成である。このガラス組成物から作製した屈折率分布型ロッドレンズは、その開口角θが１５．８°と、１６°には達していなかった。【００５０】
比較例３は、Ｎｂ2Ｏ5とＴａ2Ｏ5の含有率が合わせて７モル％のガラス組成である。この組成では透明なガラス組成物を得ることができなかった。【００５１】
比較例４はＢ2Ｏ3の含有率が３５モル％のガラス組成である。このガラス組成物から作製したロッド状ガラスは、その表面がイオン交換処理中に白濁し、屈折率分布型ロッドレンズとしての使用が困難であることが分かった。【００５２】
比較例５はＢｉ2Ｏ3の含有率が８モル％で、Ｂ2Ｏ3の含有率が３５モル％のガラス組成である。この組成では透明なガラス組成物を得ることができなかった。
【産業上の利用可能性】
【００５３】
本発明によれば、鉛やタリウムを含まずに、１６〜２０°の開口角を有する屈折率分布型ロッドレンズを作製するのに適した母材ガラス組成物を提供することができる。さらに、それを用いて製造した屈折率分布型ロッドレンズを提供することができる。
【図１】
2007100100.tif 000007
【図２】
2007100100.tif 000008
【国際調査報告】
2007100100.tif 000009
2007100100.tif 000010
2007100100.tif 000011
2007100100.tif 000012